(57)【要約】【課題】不燃ごみとして収集されているごみについて、不燃物と可燃物に効率良く高精度に分離でき、ごみの有効利用を一層向上させることができるごみの分離方法及び分離装置を提供する。【解決手段】従来は不燃物として埋立処理されていた篩い下の破砕物１２について、風力選別機３を用いて風力選別を行い、固形プラスチックを含む可燃物を軽量物１４として分離回収するとともに、従来は可燃物として焼却処理されていた非鉄金属選別後の破砕物１３について、磁選機６によって不燃物である鉄類１７を分離回収する。【選択図】　　　　　　図１
2004050030.tif 000002
【特許請求の範囲】
【請求項１】
ごみを破砕する破砕工程と、前記破砕工程で破砕された破砕物から磁性物を回収する磁性物回収工程と、前記磁性物回収工程で磁性物を回収された後の破砕物を篩い分けする篩い分け工程と、前記篩い分け工程で篩い下に篩い分けされた破砕物を風力選別により軽量物と重量物に分離して回収する風力選別工程と、前記篩い分け工程で篩い上に篩い分けされた破砕物を非鉄金属とそれ以外の破砕物に分離して回収する非鉄金属回収工程とを有することを特徴とするごみの分離方法。
【請求項２】
前記非鉄金属回収工程の後に、前記非鉄金属回収工程で非鉄金属を回収された後の破砕物から磁性物を回収する第２磁性物回収工程を設けたことを特徴とする請求項１に記載のごみの分離方法。
【請求項３】
前記非鉄金属回収工程の前に、前記篩い分け工程で篩い上に篩い分けされた破砕物から磁性物を回収する第２磁性物回収工程を設けたことを特徴とする請求項１に記載のごみの分離方法。
【請求項４】
ごみを破砕する破砕手段と、前記破砕手段で破砕された破砕物から磁性物を回収する磁性物回収手段と、前記磁性物回収手段で磁性物を回収された後の破砕物を篩い分けする篩い分け手段と、前記篩い分け手段で篩い下に篩い分けされた破砕物を風力選別により軽量物と重量物に分離して回収する風力選別手段と、前記篩い分け手段で篩い上に篩い分けされた破砕物を非鉄金属とそれ以外の破砕物に分離して回収する非鉄金属回収手段とを有することを特徴とするごみの分離装置。
【請求項５】
前記非鉄金属回収手段の後に、前記非鉄金属回収手段で非鉄金属を回収された後の破砕物から磁性物を回収する第２磁性物回収手段を設けたことを特徴とする請求項４に記載のごみの分離装置。
【請求項６】
前記非鉄金属回収手段の前に、前記篩い分け工程で篩い上に篩い分けされた破砕物から磁性物を回収する第２磁性物回収手段を設けたことを特徴とする請求項４に記載のごみの分離装置。
【発明の詳細な説明】
【０００１】
【発明の属する技術分野】
本発明は、一般廃棄物の中で不燃ごみとして収集されているごみを対象に、そのごみを可燃物と不燃物に分離するためのごみの分離方法及び分離装置に関するものである。
【０００２】
【従来の技術】
従来、一般廃棄物の中で不燃ごみとして収集されたごみについては、所定の大きさに破砕し、磁力選別により鉄類を回収した後、篩い分けを行い、粒径の細かいものについては不燃ごみとして単純に埋立処理を行っている。
【０００３】
一方、粒径の大きいものについては、非鉄金属選別機によってアルミ等の非鉄金属類を回収した後、その残渣を可燃物として回収し、焼却処理を行っている。
【０００４】
【発明が解決しようとする課題】
しかし、これまで不燃ごみとして埋立処理が行われているごみに中にも、相当量の可燃物が混入しており、このことが埋立処理量を多大にし、埋立処分場の残余年数の縮小化に拍車を掛けている。
【０００５】
また、これまで可燃物として焼却処理が行われているごみに中にも、不燃物が混入しており、焼却する際に焼却炉を傷める等の悪影響を引き起こしている。
【０００６】
本発明は、上記の問題を解決するためになされたものであり、不燃ごみとして収集されているごみについて、不燃物と可燃物に効率良く高精度に分離でき、ごみの有効利用を一層向上させることができるごみの分離方法及び分離装置を提供することを目的とするものである。
【０００７】
【課題を解決するための手段】
上記の課題を解決するために、本発明は以下の特徴を有する。
【０００８】
［１］ごみを破砕する破砕工程と、前記破砕工程で破砕された破砕物から磁性物を回収する磁性物回収工程と、前記磁性物回収工程で磁性物を回収された後の破砕物を篩い分けする篩い分け工程と、前記篩い分け工程で篩い下に篩い分けされた破砕物を風力選別により軽量物と重量物に分離して回収する風力選別工程と、前記篩い分け工程で篩い上に篩い分けされた破砕物を非鉄金属とそれ以外の破砕物に分離して回収する非鉄金属回収工程とを有することを特徴とするごみの分離方法。
【０００９】
［２］前記非鉄金属回収工程の後に、前記非鉄金属回収工程で非鉄金属を回収された後の破砕物から磁性物を回収する第２磁性物回収工程を設けたことを特徴とする前記［１］に記載のごみの分離方法。
【００１０】
［３］前記非鉄金属回収工程の前に、前記篩い分け工程で篩い上に篩い分けされた破砕物から磁性物を回収する第２磁性物回収工程を設けたことを特徴とする前記［１］に記載のごみの分離方法。
【００１１】
［４］ごみを破砕する破砕手段と、前記破砕手段で破砕された破砕物から磁性物を回収する磁性物回収手段と、前記磁性物回収手段で磁性物を回収された後の破砕物を篩い分けする篩い分け手段と、前記篩い分け手段で篩い下に篩い分けされた破砕物を風力選別により軽量物と重量物に分離して回収する風力選別手段と、前記篩い分け手段で篩い上に篩い分けされた破砕物を非鉄金属とそれ以外の破砕物に分離して回収する非鉄金属回収手段とを有することを特徴とするごみの分離装置。
【００１２】
［５］前記非鉄金属回収手段の後に、前記非鉄金属回収手段で非鉄金属を回収された後の破砕物から磁性物を回収する第２磁性物回収手段を設けたことを特徴とする前記［４］に記載のごみの分離装置。
【００１３】
［６］前記非鉄金属回収手段の前に、前記篩い分け工程で篩い上に篩い分けされた破砕物から磁性物を回収する第２磁性物回収手段を設けたことを特徴とする前記［４］に記載のごみの分離装置。
【００１４】
【発明の実施の形態】
本発明の一実施形態におけるフローシートを図１に示す。
【００１５】
図１中、１は破砕機、２は第１磁選機、３は篩い機、４は風力選別機、５は非鉄金属選別機、６は第２磁選機である。
【００１６】
上記において、自転車、ストーブ等の一般家庭から排出され自治体により不燃ごみとして収集されたごみは、破砕機１により所定の大きさに破砕される。
【００１７】
次に、破砕機１により破砕された破砕物から、第１磁選機２によって磁性物である鉄類等１１を吸着回収する。
【００１８】
次に、上記で磁性物１１が回収された後の破砕物を、篩い機３にかけて篩い分けする。ここでは、篩い機３として、篩い目がφ５０ｍｍのトロンメル式篩い機を用いている。
【００１９】
そして、トロンメル式篩い機の篩い下に篩い分けられた粒径がφ５０ｍｍ以下の破砕物１２を、風力選別機５により、軽量物１４と重量物１５に分別する。
【００２０】
この際に用いる風力選別機５としては、図２に示すジグザク式風力選別機が好適である。
【００２１】
図２において、ジグザグ式風力選別機３０は、ジグザグ形状のジグザグ管３１と、そのジグザグ管３１の途中に設けられた投入口３２ａと、ジグザグ管３１内に上昇気流を発生させるための吸引ブロワ３２と、選別物を回収するためのサイクロン３３とを備えている。そして、被選別対象物４０を投入口３１ａよりジグザグ管３１に投入すると、ジグザグ管３１の形状効果で発生する乱流等によって被選別対象物４０がほぐされ、その内、軽量物４１は吸引ブロワ３２による上昇気流の影響を受けて上昇し、サイクロン３３で気流から遠心分離されて回収される。一方、重量物４２は吸引ブロワ３２による上昇気流よりも重力の影響が強いためにジグザグ管３１の下方から回収される。
【００２２】
この実施形態においては、トロンメル式篩い機で篩い下に篩い分けられたφ５０ｍｍ以下の破砕物１２をジグザグ式風力選別機３０に投入すると、固形プラスチック等の可燃物は上昇気流の影響を受けて上昇し、軽量物１４として回収される。これに対し、砂やガラス等の不燃物は重力の影響が強いために、ジグザグ管３１の下方から重量物１５として回収される。
【００２３】
一方、トロンメル式篩い機で篩い上に篩い分けられた粒径がφ５０ｍｍ超えの破砕物１３については、非鉄金属選別機５によって、主にアルミ類の非鉄金属１６の分離回収を行う。
【００２４】
次に、非鉄金属１６が分離回収された後の破砕物から、第２磁選機６によって、磁性物である鉄類１７の分離回収を行う。
【００２５】
ここで、前述の破砕機１で破砕された破砕物から第１磁選機２で磁性物を分離回収する際には、種々の破砕物が重なった状態になっており、第１磁選機２の磁力をあまり強くすると、磁性物以外の破砕物が磁性物にからまってしまい、分別精度を低下させてしまうので、第１磁選機２の磁力を抑えて用いているが、第２磁選機６で磁性物を回収する際には、対象となる破砕物も限定されており、磁性物以外の破砕物が磁性物にからまってしまう可能性もほとんどないので、第２磁選機６としては、第１磁選機２に比べ磁力が強い磁選機を用いることが可能である。これによって、第１磁選機２で分離回収し残した鉄類１７を回収することにより、磁性物の回収率の向上を図ることができる。
【００２６】
なお、非鉄金属１６が分離回収された後の破砕物の中に磁性物が少ない場合には、第２磁選機６を用いる替わりに、前述の非鉄金属選別機５を当該磁選機と兼用させて、非鉄金属選別機５によって、非鉄金属と磁性物をそれぞれ分離回収するようにしても良い。
【００２７】
そして、第２磁選機６によって鉄類１７が分離回収された残った破砕物は、主にプラスチック類や木材やゴム等となる。
【００２８】
上記のようにして、この実施形態においては、従来は不燃物として埋立処理されていた篩い機３での篩い下の破砕物１２に対して、ジグザグ式風力選別機３０を用いて風力選別を行い、固形プラスチックを含む可燃物を軽量物１４として分離回収することができるようにしたので、回収された可燃物をサーマルリサイクル等によって再利用することが可能になった。また、重量物１５として分離回収されるのは、主に砂やガラス等の不燃物であり、これによって不燃物の選別精度が向上するので、埋立処理の負担を低減することが可能になった。
【００２９】
また、従来は可燃物として焼却処理されていた非鉄金属選別後の破砕物１３に対して、磁選機６によって鉄類１７を分離回収するようにしたので、最後に可燃物として回収されたプラスチック類や木材やゴム等の中に不燃物が混入する率が大幅に低減されることから、サーマルリサイクルや固形燃料化する場合に良質な可燃物としてリサイクルができるようになり、焼却炉やハンドリング装置に損傷を与えるといった悪影響を無くすことが可能になった。
【００３０】
なお、この実施形態においては、トロンメル式篩い機で篩い上に篩い分けられた粒径がφ５０ｍｍ超えの破砕物１３について、非鉄金属選別機５によってアルミ類等の非鉄金属１６の分離回収を行ってから、第２磁選機６によって鉄類１７の分離回収を行っているが、場合によっては、第２磁選機６によって鉄類１７の分離回収を行ってから、非鉄金属選別機５によってアルミ類等の非鉄金属１６の分離回収を行うようにしても良い。
【００３１】
【実施例】
上記の実施形態を用いて、不燃ごみとして収集されたごみを分別分離した実施例を以下に示す。
【００３２】
篩い機３としては、篩い目が５０ｍｍのトロンメル式篩い機を用い、その篩い下に篩い分けられた破砕物１２に対して、ジグザグ式風力選別機を用いて軽量物と重量物とに分離して回収した。その際の上昇気流の風速を１０〜１８ｍ／ｓとした。
【００３３】
その結果、ジグザグ式風力選別機で軽量物側と重量物側に分離して回収された主な品目とその分離比率を表１に示す。
【００３４】
軽量物側には、プラスチックや繊維といった可燃物が回収され、その比率は破砕物１２の６５％と相当な量であった。一方、重量物側には、ガラスや砂といった不燃物が回収され、その比率は３５％であった。
【００３５】
これにより、回収されたプラスチックや繊維の可燃物はサーマルリサイクルが可能となるとともに、これまでに比べて埋立処理量の大幅な低減化を図ることができた。
【００３６】
【表１】
2004050030.tif 000003
【００３７】
一方、トロンメル式篩い機で篩い上に篩い分けられた破砕物１３に対して、非鉄金属選別機５によって主にアルミ及び銅の非鉄金属１６の分離回収を行った後、第２磁選機６によって鉄類１７の回収を行った。
【００３８】
その結果、第２磁選機６に磁力で吸着した磁着物と吸着しなかった非磁着物とに分離して回収された主な品目とその分離比率を表２に示す。
【００３９】
磁着物としては、不燃物である鉄類が回収され、その比率は破砕物１３の３０％であった。一方、非磁着物としては、可燃物であるプラスチック類、木材、ゴムが分離回収され、その比率は破砕物１３の７０％であった。
【００４０】
これにより、回収された鉄類の有効利用を図ることができるとともに、サーマルリサイクルを行う上で適切な品目のみでサーマルリサイクルを行うことが可能となった。
【００４１】
【表２】
2004050030.tif 000004
【００４２】
【発明の効果】
本発明によれば、不燃ごみとして収集されているごみについて、簡単な手段によって不燃物と可燃物とに効率良く高い精度で分離することができるので、ごみの有効利用を一層向上させることができるとともに、埋立処理量の低減を図ることが可能になる。
【図面の簡単な説明】
【図１】本発明の一実施形態におけるフローシート図である。
【図２】本発明の一実施形態において用いるジグザク式風力選別機の説明図である。
【符号の説明】
１　破砕機
２　第１磁選機
３　篩い機
４　風力選別機
５　非鉄金属選別機
６　第２磁選機
１１　鉄類
１２　篩い下
１３　篩い上
１４　軽量物
１５　重量物
１６　非鉄金属
１７　鉄類
１８　プラスチック・木材・ゴム
３０　ジグザク式風力選別機
３１　ジグザグ管
３２ａ　投入口
３２　吸引ブロワ
３３　サイクロン
【図１】
2004050030.tif 000005
【図２】
2004050030.tif 000006